Brevet FR3073858A1 (20190524)

REVENDICATIONS1. Pneumatique pourvu d'un flanc externe, ledit flanc externe comprenant une composition à base d'au moins : une matrice élastomérique comprenant au moins un élastomère diénique choisi dans le groupe constitué par les polymères butadiéniques ayant une température de transition vitreuse inférieure ou égale à -50°C, et un élastomère thermoplastique comprenant au moins un bloc élastomère et au moins un bloc thermoplastique, l'élastomère thermoplastique ne comprenant pas de bloc polyisobutylène, un plastifiant liquide présentant une température de transition vitreuse inférieure à -70°C, un système de réticulation, et une charge renforçante.\n<CLM>\1\tPneumatique selon la revendication 1, dans lequel le bloc élastomère de l'élastomère thermoplastique présente une température de transition vitreuse inférieure ou égale à -50°C.\n<CLM>\1\tPneumatique selon la revendication 1 ou 2, dans lequel le bloc élastomère de l'élastomère thermoplastique est choisi dans le groupe constitué par les polyisoprènes, les polybutadiènes, les copolymères de styrène et de butadiène, et les mélanges de ces élastomères, ces élastomères étant non hydrogénés ou partiellement hydrogénés.\n<CLM>\1\tPneumatique selon l'une quelconque des revendications précédentes, dans lequel le bloc thermoplastique de l'élastomère thermoplastique est choisi dans le groupe constitué par les polyoléfines, les polyuréthanes, les polyamides, les polyesters, les polyacétals, les polyéthers, les polysulfures de phénylène, les polyfluorés, les polystyrènes, les polycarbonates, les polysulfones, le polyméthylméthacrylate, le polyétherimide, les copolymères thermoplastiques, et les mélanges de ces polymères.\n<CLM>\1\tPneumatique selon l'une quelconque des revendications précédentes, dans lequel le bloc thermoplastique de l'élastomère thermoplastique est choisi dans le groupe constitué par les polystyrènes, les polyesters, les polyamides, les polyuréthanes, et les mélanges de ces polymères, de préférence choisi parmi les polystyrènes, les polyesters, les polyamides, et les mélanges de ces polymères.\n<CLM>\1\tPneumatique selon l'une quelconque des revendications précédentes, dans lequel l'élastomère thermoplastique est choisi dans le groupe constitué par les 29 copolymères à blocs styrène/ butadiène (SB), styrène/ isoprène (SI), styrène/ butadiène/ isoprène (SBI), styrène/ butadiène/ isoprène/ styrène (SBIS), styrène/butadiène/styrène (SBS), styrène/isoprène/styrène (SIS), styrène/copolymère butadiène-styrène éventuellement partiellement 5 hydrogéné/styrène (SOE), et les mélanges de ces copolymères.\n<CLM>\1\tPneumatique selon l'une quelconque des revendications précédentes, dans lequel l'élastomère thermoplastique est choisi dans le groupe constitué par les copolymères à blocs styrène/butadiène/styrène (SBS), styrène/copolymère 10 butadiène-styrène éventuellement partiellement hydrogéné/styrène (SOE), et les mélanges de ces copolymères.\n<CLM>\1\tPneumatique selon l'une quelconque des revendications précédentes, dans lequel le taux d'élastomère thermoplastique dans la composition est compris dans un 15 domaine allant de 1 à 50 pce, de préférence de 5 à 45 pce, plus préférentiellement de 10 à 40 pce, plus préférentiellement encore de 15 à 35 pce.\n<CLM>\1\tPneumatique selon l'une quelconque des revendications précédentes, dans lequel l'élastomère diénique choisi dans le groupe constitué par les polymères 20 butadiéniques ayant une température de transition vitreuse inférieure ou égale à -50°C, est choisi dans le groupe constitué par les homopolymères obtenus par polymérisation d'un monomère butadiène ; les copolymères obtenus par copolymérisation d'un ou plusieurs monomères diènes conjugués, dont l'un au moins est un monomère butadiène, entre eux ou avec un ou plusieurs composés 25 vinyles aromatiques ayant de 8 à 20 atomes de carbone ; et les mélanges de ces polymères.\n<CLM>\1\tPneumatique selon l'une quelconque des revendications précédentes, dans lequel l'élastomère diénique choisi dans le groupe constitué par les polymères 30 butadiéniques ayant une température de transition vitreuse inférieure ou égale à - 50°C, est choisi dans le groupe constitué par les polybutadiènes, les copolymères de butadiène, de préférence les copolymères de butadiène-styrène, les copolymères d'isoprène-butadiène, les copolymères d'isoprène-butadiènestyrène, et les mélanges de ces élastomères. 35\n<CLM>\1\tPneumatique selon l'une quelconque des revendications précédentes, dans lequel le taux d'élastomère diénique choisi dans le groupe constitué par les polymères butadiéniques ayant une température de transition vitreuse inférieure ou égale à -50°C, dans la composition, est compris dans un domaine allant de 50 à 99 pce, de 40 préférence de 55 à 95 pce, plus préférentiellement de 60 à 90 pce, plus préférentiellement encore de 65 à 85 pce. 30\n<CLM>\1\tPneumatique selon l'une quelconque des revendications précédentes, dans lequel le plastifiant liquide présentant une température de transition vitreuse inférieure à -70°C comprend de 45 à 100% en poids, de triester d'acide gras insaturé de glycérol.\n<CLM>\1\tPneumatique selon la revendication 12, dans lequel l'acide gras du triester d'acide gras insaturé de glycérol comprend plus de 60% en poids, de préférence plus de 70% en poids, d'un acide gras choisi dans le groupe constitué par l'acide oléique, l'acide linoléique, l'acide linolénique et leurs mélanges.\n<CLM>\1\tPneumatique selon la revendication 12 ou 13, dans lequel l'acide gras du triester d'acide gras insaturé de glycérol comprend plus de 60% en poids, de préférence plus de 70% en poids d'acide oléique. 15\n<CLM>\1\tPneumatique selon l'une quelconque des revendications 12 à 14, dans lequel le triester d'acide gras insaturé de glycérol est du trioléate de glycérol.\n<CLM>\1\tPneumatique selon l'une quelconque des revendications précédentes, dans lequel le plastifiant liquide présentant une température de transition vitreuse inférieure 20 à -70°C est une huile végétale, de préférence une huile végétale choisie dans le groupe constitué par l'huile de tournesol, l'huile de colza et leurs mélanges.\n<CLM>\1\tPneumatique selon l'une quelconque des revendications précédentes, dans lequel le taux de plastifiant liquide présentant une température de transition vitreuse 25 inférieure à -70°C est compris dans un domaine allant de 1 à 50 pce, de préférence de 2 à 40 pce.\n<CLM>\1\tPneumatique selon l'une quelconque des revendications précédentes, dans lequel le système de réticulation est à base de soufre moléculaire et/ou d'agent donneur 30 de soufre.\n<CLM>\1\tPneumatique selon la revendication 18, dans lequel le taux de soufre ou de donneur de soufre est compris entre 0,5 et 2 pce, de préférence compris entre 0,5 et 1,5 pce, de préférence encore entre 0,5 et 1,4 pce. 35\n<CLM>\1\tPneumatique selon l'une quelconque des revendications précédentes, dans lequel la charge renforçante comprend du noir de carbone et/ou de la silice.\n<CLM>\1\tPneumatique selon l'une quelconque des revendications précédentes, dans lequel 40 la charge renforçante comprend majoritairement du noir de carbone. 5 10 31\n<CLM>\1\tPneumatique selon la revendication 20 ou 21, dans lequel le noir de carbone présente une surface spécifique BET inférieure à 70 m2/g, de préférence inférieur à 50 m2/g. 5\n<CLM>\1\tPneumatique selon l'une quelconque des revendications précédentes, dans lequel le taux de charge renforçante est compris dans un domaine allant de 5 à 70 pce, de préférence de 5 à 55 pce.